(57)【要約】【課題】貯蔵安定性が高い塗料組成物、その塗料組成物を用いた密着性に優れた耐摩耗性被覆膜およびその製造方法を提供する。【解決手段】耐摩耗性被覆膜は、４面体構造層と８面体構造層との積層体からなり、４面体構造の中心原子Ｍ’の少なくとも一部の原子と重合可能な官能基を含むまたは含まない有機基Ｒとが共有結合する層状有機無機複合体１０と、チタンアルコキシドとの混合物よりなる塗料組成物で、硬化後は、層状有機無機複合体の重合可能な官能基と、それと隣接する他の層状有機無機複合体の重合可能な官能基との重合による有機による架橋６と、層状有機無機複合体の４面体構造および／または８面体構造の端部の水酸基と反応し結合したチタンアルコキシドと、それと隣接する他の層状有機無機複合体の４面体構造および／または８面体構造の端部の水酸基と反応し結合したチタンアルコキシドとの反応による無機による架橋７を有する。【選択図】　　　　　図２
2004067827.tif 000002
【特許請求の範囲】
【請求項１】
主として珪素またはその一部を金属で置換した原子を中心原子Ｍ’とする４面体構造が構成する４面体構造層と金属を中心原子Ｍとする８面体構造が構成する８面体構造層との積層体からなり、前記中心原子Ｍ’の少なくとも一部の原子と重合可能な官能基を含むまたは含まない有機基Ｒとが共有結合し、一般式：｛ＲｎＭ’Ｏ（４−ｎ）／２｝Ｘ〔ＭＯＺ／２〕〔Ｈ２Ｏ〕Ｗ、ここでｎは１〜３のいずれかの整数であり、ｘは０．５以上で２以下の整数に限定されない任意の数であり、ｚはＭの価数であって２〜４のいずれかの整数であり、ｗは（ｚ／２）−１〜（ｚ＋１）／２の整数をとる構造水の分子数、で表される層状有機無機複合体と、
該層状有機無機複合体に対して重量比で１〜５０％のチタンアルコキシドとの混合物からなることを特徴とする塗料組成物。
【請求項２】
前記中心原子Ｍ’を構成する珪素の一部を置換した前記金属は、Ａｌ，Ｆｅ，Ｐ，Ｔｉから選ばれる少なくとも一種である請求項１記載の塗料組成物。
【請求項３】
前記中心原子Ｍは、Ｍｇ，Ａｌ，Ｎｉ，Ｃｏ，Ｃｕ，Ｍｎ，Ｆｅ，Ｌｉ，Ｖ，Ｚｒ，Ｔｉから選ばれる少なくとも一種の原子である請求項１記載の塗料組成物。
【請求項４】
前記混合物は、有機溶媒および／または硬化触媒を含む請求項１記載の塗料組成物。
【請求項５】
前記混合物は、アルコキシシラン化合物を含む請求項１または４記載の塗料組成物。
【請求項６】
前記有機溶媒は、前記層状有機無機複合体の重量の２〜１０倍である請求項４記載の塗料組成物。
【請求項７】
主として珪素またはその一部を金属で置換した原子を中心原子Ｍ’とする４面体構造が構成する４面体構造層と金属を中心原子Ｍとする８面体構造が構成する８面体構造層との積層体からなり、前記中心原子Ｍ’の少なくとも一部の原子と重合可能な官能基を含むまたは含まない有機基Ｒとが共有結合し、一般式：｛ＲｎＭ’Ｏ（４−ｎ）／２｝Ｘ〔ＭＯＺ／２〕〔Ｈ２Ｏ〕Ｗ、ここでｎは１〜３のいずれかの整数であり、ｘは０．５以上で２以下の整数に限定されない任意の数であり、ｚはＭの価数であって２〜４のいずれかの整数であり、ｗは（ｚ／２）−１〜（ｚ＋１）／２の整数をとる構造水の分子数、で表される層状有機無機複合体と、該層状有機無機複合体に対して重量比で１〜５０％のチタンアルコキシドとの混合物からなる塗料組成物を調製する調製工程と、
前記塗料組成物を樹脂基材の表面に塗布する塗布工程と、
前記塗料組成物に物理的刺激を付与し、反応させることにより前記塗料組成物を硬化させ、耐摩耗性被覆膜とする硬化工程と、
からなることを特徴とする耐摩耗性被覆膜の製造方法。
【請求項８】
前記中心原子Ｍ’を構成する珪素の一部を置換した前記金属は、Ａｌ，Ｆｅ，Ｐ，Ｔｉから選ばれる少なくとも一種である請求項７記載の耐摩耗性被覆膜の製造方法。
【請求項９】
前記中心原子Ｍは、Ｍｇ，Ａｌ，Ｎｉ，Ｃｏ，Ｃｕ，Ｍｎ，Ｆｅ，Ｌｉ，Ｖ，Ｚｒ，Ｔｉから選ばれる少なくとも一種の原子である請求項７記載の耐摩耗性被覆膜の製造方法。
【請求項１０】
前記混合物は、有機溶媒および／または硬化触媒を含む請求項７記載の耐摩耗性被覆膜の製造方法。
【請求項１１】
前記混合物は、アルコキシシラン化合物を含む請求項７または１０記載の耐摩耗性被覆膜の製造方法。
【請求項１２】
前記樹脂基材は、ポリカーボネートからなる請求項７記載の耐摩耗性被覆膜の製造方法。
【請求項１３】
前記物理的刺激は、加熱または紫外線照射である請求項７記載の耐摩耗性被覆膜の製造方法。
【請求項１４】
樹脂基材の表面に塗布された、主として珪素またはその一部を金属で置換した原子を中心原子Ｍ’とする４面体構造が構成する４面体構造層と金属を中心原子Ｍとする８面体構造が構成する８面体構造層との積層体からなり、前記中心原子Ｍ’の少なくとも一部の原子と重合可能な官能基を含むまたは含まない有機基Ｒとが共有結合し、一般式：｛ＲｎＭ’Ｏ（４−ｎ）／２｝Ｘ〔ＭＯＺ／２〕〔Ｈ２Ｏ〕Ｗ、ここでｎは１〜３のいずれかの整数であり、ｘは０．５以上で２以下の整数に限定されない任意の数であり、ｚはＭの価数であって２〜４のいずれかの整数であり、ｗは（ｚ／２）−１〜（ｚ＋１）／２の整数をとる構造水の分子数、で表される層状有機無機複合体と、該層状有機無機複合体に対して重量比で１〜５０％のチタンアルコキシドとの混合物よりなる塗料組成物からなり、
該塗料組成物への物理的刺激の付与により、
前記層状有機無機複合体の前記重合可能な官能基と、該層状有機無機複合体と隣接する他の層状有機無機複合体の重合可能な官能基との重合により形成される有機部の架橋と、
前記層状有機無機複合体の４面体構造および／または８面体構造の端部の水酸基と反応し結合した前記チタンアルコキシドと、該層状有機無機複合体と隣接する他の層状有機無機複合体の４面体構造および／または８面体構造の端部の水酸基と反応し結合した他のチタンアルコキシドとの反応により形成される無機部の架橋と、
を有することを特徴とする耐摩耗性被覆膜。
【請求項１５】
前記中心原子Ｍ’を構成する珪素の一部を置換した前記金属は、Ａｌ，Ｆｅ，Ｐ，Ｔｉから選ばれる少なくとも一種である請求項１４記載の耐摩耗性被覆膜。
【請求項１６】
前記中心原子Ｍは、Ｍｇ，Ａｌ，Ｎｉ，Ｃｏ，Ｃｕ，Ｍｎ，Ｆｅ，Ｌｉ，Ｖ，Ｚｒ，Ｔｉから選ばれる少なくとも一種の原子である請求項１４記載の耐摩耗性被覆膜。
【請求項１７】
前記混合物は、有機溶媒および／または硬化触媒を含む請求項１４記載の耐摩耗性被覆膜。
【請求項１８】
前記混合物は、アルコキシシラン化合物を含む請求項１４または１７記載の耐摩耗性被覆膜。
【請求項１９】
前記樹脂基材は、ポリカーボネートからなる請求項１４記載の耐摩耗性被覆膜。
【請求項２０】
前記物理的刺激は、加熱または紫外線照射である請求項１４記載の耐摩耗性被覆膜。
【発明の詳細な説明】
【０００１】
【発明の属する技術分野】
本発明は、貯蔵安定性が高い塗料組成物、その塗料組成物を用いた密着性に優れた耐摩耗性被覆膜およびその製造方法に関するものである。
【０００２】
【従来の技術】
プラスチック材料は、軽量で成形加工が容易であり、耐衝撃性や透明性に優れているために広範囲の用途がある。しかし、摩擦により傷つきやすいので、使用中に光沢や透明性が失われる。そのため、プラスチック材料の表面改質方法として、その表面にハードコーティング剤を処理して被覆膜を形成することが行われている。中でも、各種シリコーン化合物を含むシリコーン系ハードコーティング塗料が良く知られているものである。
【０００３】
これまでに、シリコーン系ハードコーティング塗料として、シラン化合物および／またはその加水分解物をバインダーとし、表面被覆処理をした酸化チタン微粒子と過塩素酸アルミニウムを含有するハードコーティング剤（特開平８−２３８６８３号公報）や、チタンアルコキシドとシラン化合物を共重合させて得られるプライマー（特開昭６２−１９５０６１号公報）などが開示されている。
【０００４】
ところが、シラン化合物や金属アルコキシドを部分加水分解、脱水縮合して適度な大きさのオリゴマーを合成して得られるシリコーン系ハードコーティング塗料は、そのオリゴマーがさらに成長することを防止するのが困難である。そのため、経時変化により塗料として適さないほどに成長するため、一般に貯蔵安定性は低いものである。また、金属アルコキシドが加水分解、脱水縮合する際に脱アルコールをともなうが、このアルコールの体積が、塗料を成す分子に対して無視できない大きさであるため、硬化後に体積が大きく減少する硬化収縮をおこし、剥離、ひび割れの原因となる。この硬化収縮は膜厚が厚いと顕著となるが、逆に、膜厚が薄いと被覆膜の強度に問題が生じる。
【０００５】
また、特開平６−２０００３４号公報、特開平７−１２６３９６号公報、および特開平９−２４１３８０号公報には、コート材として利用できる、無機材料と有機材料との特徴を併せ持つ層状有機無機複合体が開示されている。しかし、層状有機ケイ素系ポリマーの硬化は、有機官能基の反応、結合によるものであるため、そのコート材の硬度には限界がある。
【０００６】
【発明が解決しようとする課題】
本発明の目的は、貯蔵安定性が高い塗料組成物、その塗料組成物を用いた密着性に優れた耐摩耗性被覆膜およびその製造方法を提供することにある。
【０００７】
プラスチック材料の被覆膜としての応用はもちろんであるが、この塗料組成物をエンジニアリングプラスチック等に塗布し、耐摩耗性被覆膜を形成すると、高強度で軽量かつ耐摩耗性に優れるため、無機ガラスの代用品として、例えば自動車のサンルーフ、住宅用材、等に応用が可能である。
【０００８】
【課題を解決するための手段】
本願発明者等は、層状有機無機複合体の有機官能基による有機部の結合に加え、さらに無機部の結合を導入することで層状有機無機複合体の相互の結合を強化することを想到し、本発明に至った。
【０００９】
本発明の第１発明である塗料組成物は、主として珪素またはその一部を金属で置換した原子を中心原子Ｍ’とする４面体構造が構成する４面体構造層と金属を中心原子Ｍとする８面体構造が構成する８面体構造層との積層体からなり、前記中心原子Ｍ’の少なくとも一部の原子と重合可能な官能基を含むまたは含まない有機基Ｒとが共有結合し、一般式：｛ＲｎＭ’Ｏ（４−ｎ）／２｝Ｘ〔ＭＯＺ／２〕〔Ｈ２Ｏ〕Ｗ、ここでｎは１〜３のいずれかの整数であり、ｘは０．５以上で２以下の整数に限定されない任意の数であり、ｚはＭの価数であって２〜４のいずれかの整数であり、ｗは（ｚ／２）−１〜（ｚ＋１）／２の整数をとる構造水の分子数、で表される層状有機無機複合体と、該層状有機無機複合体に対して重量比で１〜５０％のチタンアルコキシドとの混合物からなることを特徴とする。層状有機無機複合体は、反応性の高い金属アルコキシドと共存してもそのままでは反応しないため、本第１発明の塗料組成物は、極めて安定で、貯蔵安定性が高いものである。
【００１０】
本第１発明の塗料組成物において、前記中心原子Ｍ’を構成する珪素の一部を置換した前記金属は、Ａｌ，Ｆｅ，Ｐ，Ｔｉから選ばれる少なくとも一種であるのが好ましい。また、前記中心原子Ｍは、Ｍｇ，Ａｌ，Ｎｉ，Ｃｏ，Ｃｕ，Ｍｎ，Ｆｅ，Ｌｉ，Ｖ，Ｚｒ，Ｔｉから選ばれる少なくとも一種の原子であるのが好ましい。
【００１１】
前記混合物は、有機溶媒および／または硬化触媒を含むのが好ましく、さらに、アルコキシシラン化合物を含むのが好ましい。また、前記有機溶媒は、前記層状有機無機複合体の重量の２〜１０倍であるのが好ましい。
【００１２】
本発明の第２発明である耐摩耗性被覆膜の製造方法は、主として珪素またはその一部を金属で置換した原子を中心原子Ｍ’とする４面体構造が構成する４面体構造層と金属を中心原子Ｍとする８面体構造が構成する８面体構造層との積層体からなり、前記中心原子Ｍ’の少なくとも一部の原子と重合可能な官能基を含むまたは含まない有機基Ｒとが共有結合し、一般式：｛ＲｎＭ’Ｏ（４−ｎ）／２｝Ｘ〔ＭＯＺ／２〕〔Ｈ２Ｏ〕Ｗ、ここでｎは１〜３のいずれかの整数であり、ｘは０．５以上で２以下の整数に限定されない任意の数であり、ｚはＭの価数であって２〜４のいずれかの整数であり、ｗは（ｚ／２）−１〜（ｚ＋１）／２の整数をとる構造水の分子数、で表される層状有機無機複合体と、該層状有機無機複合体に対して重量比で１〜５０％のチタンアルコキシドとの混合物からなる塗料組成物を調製する調製工程と、前記塗料組成物を樹脂基材の表面に塗布する塗布工程と、前記塗料組成物に物理的刺激を付与し、反応させることにより前記塗料組成物を硬化させ、耐摩耗性被覆膜とする硬化工程と、からなることを特徴とする。
【００１３】
本第２発明の耐摩耗性被覆膜の製造方法において、前記中心原子Ｍ’を構成する珪素の一部を置換した前記金属は、Ａｌ，Ｆｅ，Ｐ，Ｔｉから選ばれる少なくとも一種であるのが望ましい。また、前記中心原子Ｍは、Ｍｇ，Ａｌ，Ｎｉ，Ｃｏ，Ｃｕ，Ｍｎ，Ｆｅ，Ｌｉ，Ｖ，Ｚｒ，Ｔｉから選ばれる少なくとも一種の原子であるのが望ましい。
【００１４】
前記混合物は、有機溶媒および／または硬化触媒を含むのが望ましく、さらに、前記混合物は、アルコキシシラン化合物を含むのが望ましい。
【００１５】
また、前記樹脂基材は、ポリカーボネートからなるのが望ましい。
【００１６】
塗料組成物を反応させ、硬化するための前記物理的刺激は、加熱または紫外線照射であるのが望ましい。
【００１７】
本発明の第３発明である耐摩耗性被覆膜は、樹脂基材の表面に塗布された、主として珪素またはその一部を金属で置換した原子を中心原子Ｍ’とする４面体構造が構成する４面体構造層と金属を中心原子Ｍとする８面体構造が構成する８面体構造層との積層体からなり、前記中心原子Ｍ’の少なくとも一部の原子と重合可能な官能基を含むまたは含まない有機基Ｒとが共有結合し、一般式：｛ＲｎＭ’Ｏ（４−ｎ）／２｝Ｘ〔ＭＯＺ／２〕〔Ｈ２Ｏ〕Ｗ、ここでｎは１〜３のいずれかの整数であり、ｘは０．５以上で２以下の整数に限定されない任意の数であり、ｚはＭの価数であって２〜４のいずれかの整数であり、ｗは（ｚ／２）−１〜（ｚ＋１）／２の整数をとる構造水の分子数、で表される層状有機無機複合体と、該層状有機無機複合体に対して重量比で１〜５０％のチタンアルコキシドとの混合物よりなる塗料組成物からなり、該塗料組成物への物理的刺激の付与により、前記層状有機無機複合体の前記重合可能な官能基と、該層状有機無機複合体と隣接する他の層状有機無機複合体の重合可能な官能基との重合により形成される有機部の架橋と、前記層状有機無機複合体の４面体構造および／または８面体構造の端部の水酸基と反応し結合した前記チタンアルコキシドと、該層状有機無機複合体と隣接する他の層状有機無機複合体の４面体構造および／または８面体構造の端部の水酸基と反応し結合した他のチタンアルコキシドとの反応により形成される無機部の架橋と、を有することを特徴とする。層状有機無機複合体は形状異方性をもつので、基板に平行に積み重なる傾向がある。そのため、硬化収縮は主に基板に垂直方向に起こり、被覆膜の剥離、ひび割れに強いので、密着性が高い。また、重合可能な官能基による有機部の架橋と、チタンアルコキシドによる無機部の架橋とが、物理的刺激の付与により同時に起こり、層状有機無機複合体が強固に結合されるため、耐摩耗性に優れた被覆膜となる。
【００１８】
本第３発明の耐摩耗性被覆膜では、前記中心原子Ｍ’を構成する珪素の一部を置換した前記金属は、Ａｌ，Ｆｅ，Ｐ，Ｔｉから選ばれる少なくとも一種であるのが好ましい。また、前記中心原子Ｍは、Ｍｇ，Ａｌ，Ｎｉ，Ｃｏ，Ｃｕ，Ｍｎ，Ｆｅ，Ｌｉ，Ｖ，Ｚｒ，Ｔｉから選ばれる少なくとも一種の原子であるのが好ましい。
【００１９】
前記混合物は、有機溶媒および／または硬化触媒を含むのが好ましく、さらに、前記混合物は、アルコキシシラン化合物を含むのが好ましい。
【００２０】
また、前記樹脂基材は、ポリカーボネートからなるのが好ましい。
【００２１】
塗料組成物を反応させ、硬化するための前記物理的刺激は、加熱または紫外線照射であるのが好ましい。
【００２２】
【発明の実施の形態】
本発明の塗料組成物、塗料組成物を用いた耐摩耗性被覆膜の製造方法および塗料組成物からなる耐摩耗性被覆膜の実施の形態を、図を用いて説明する。
【００２３】
本第１発明の塗料組成物は、主として、一般式：｛ＲｎＭ’Ｏ（４−ｎ）／２｝Ｘ〔ＭＯＺ／２〕〔Ｈ２Ｏ〕Ｗ（ｎは１〜３のいずれかの整数であり、ｘは０．５以上で２以下の整数に限定されない任意の数であり、ｚはＭの価数であって２〜４のいずれかの整数であり、ｗは（ｚ／２）−１〜（ｚ＋１）／２の整数をとる構造水の分子数）で表される層状有機無機複合体とチタンアルコキシドとの混合物からなる。
【００２４】
層状有機無機複合体は、４面体構造が構成する４面体構造層と８面体構造が構成する８面体構造層との積層体と、有機基Ｒからなる。
【００２５】
４面体構造層は、珪素またはその一部を金属で置換した原子を中心原子Ｍ’とする４面体構造から構成され、珪素の一部を置換した金属は、Ａｌ，Ｆｅ，Ｐ，Ｔｉから選ばれる少なくとも一種であるのが好ましい。なお、珪素とＡｌ，Ｆｅ，Ｐ，Ｔｉとの中心原子置換は容易に起こるものであることは、常識として良く知られている。
【００２６】
８面体構造層は、金属を中心原子Ｍとする８面体構造から構成され、中心原子Ｍは、Ｍｇ，Ａｌ，Ｎｉ，Ｃｏ，Ｃｕ，Ｍｎ，Ｆｅ，Ｌｉ，Ｖ，Ｚｒ，Ｔｉから選ばれる少なくとも一種の原子であるのが好ましい。
【００２７】
層状有機無機複合体は、４面体構造層と８面体構造層との積層体からなる結晶性層状ポリマーとして高度に発達した構造を有するため、高硬度、高耐熱性等の無機材料の特徴を良好に発揮できるものである。また、中心原子Ｍ’の少なくとも一部の原子と重合可能な官能基を含むまたは含まない有機基Ｒとが結合しているため、有機基Ｒの導入可能量は中心原子Ｍ’１個当たり１〜３個という十分すぎる程の有機基を導入できる。したがって、例えば塗料として使用する際の可撓性や常温での迅速な成膜性等の有機材料の特徴を確保できる。さらに、有機基Ｒは中心原子Ｍ’と共有結合によって結合しているので、両者の結合は堅牢であり、他の成分との混合、物理的刺激の付与など、実用にあたり各種の操作を行っても両者の結合が損なわれることはない。
【００２８】
層状有機無機複合体には、８面体構造層の両側に４面体構造層が形成されたいわゆる２：１型構造のものと、８面体構造層の片側に４面体構造層が形成されたいわゆる１：１型構造のものとがある。有機材料的な特徴を発現させるために有機基を多く含ませたい場合や、隣接する層状有機無機複合材料の有機基を反応結合し架橋することにより強度を向上させたい場合には、２：１型構造のものが、より好ましい。
【００２９】
有機基Ｒは、層状有機無機複合体に導入可能で、かつ、この層状有機無機複合体に有機材料の特徴を付与し得るものは、いずれも用いることができる。その代表的なものの一例は、アルキル基であるが、さらに有機基の末端にアクリル、メタクリル、エポキシ、アミノ、メルカプト等の重合可能な官能基を含むものでも良い。重合可能な官能基を多く含むほど、隣接する層状有機無機複合材料の有機基を反応結合し架橋する場合に強固に連結することが可能となる。ただし、この明細書において、有機基とは、アルコキシ基を含まない。
【００３０】
図１は、層状有機無機複合体１０の部分構造の一例を示す。図１は、２：１型構造の層状有機無機複合体であって、中心原子Ｍを中心とする８面体構造が構成する８面体構造層１の両側に、中心原子Ｍ’を中心とする４面体構造が構成する４面体構造層２が形成されている。そして、各中心原子Ｍ’には、官能基Ｒ’を有する有機基Ｒが共有結合により結合している。
【００３１】
層状有機無機複合体が形成されるメカニズムは明確ではないが、少なくとも１のアルコキシ基と少なくとも１の有機基とを有するオルガノアルコキシシランと、金属（中心原子Ｍ）の無機塩、有機塩、あるいはアルコキシドを極性溶媒中に溶解または分散させた液を弱アルカリ性に調整すると、金属を中心原子Ｍとする８面体構造層の結晶構造が先行して成長しつつ、これに追従してオルガノアルコキシシランの珪素がアルコキシ基の加水分解の後の脱水縮合により８面体構造層に結合し、この珪素を中心に４面体構造層の結晶構造も成長して行くものと推定している。従って４面体構造の一部に有機基が直接に結合した状態でも、４面体構造層は８面体構造層に追従して形成され、結局、層状有機無機複合体が形成される、と考えている。
【００３２】
オルガノアルコキシシランは、層状有機無機複合体における４面体構造層の中心原子Ｍ’と有機基Ｒとを供給するものであり、少なくとも一のアルコキシ基（４面体構造層の中心原子である珪素が８面体構造層と結合するために必要である。）と、少なくとも一の有機基とを有するものをいう。従って、アルコキシ基：有機基が３：１のものから、１：３の比率のものまで使用できる。
【００３３】
なお、必要に応じて、シリコンアルコキシドもオルガノアルコキシシランと同様にして層状有機無機複合体に組み込まれるが、これは有機基を有しないので、シリコンアルコキシドをオルガノアルコキシシランに対して所定の比率で併用することにより、層状有機無機複合体における有機基Ｒの割合を調整できる。シリコンアルコキシドは、少なくとも一のアルコキシ基を有し、かつ有機基を有しないものをいう。従って、アルコキシ基を１個有するものから、４個有するものまで使用できる。
【００３４】
そして、有機基の導入のためにイオン交換反応を利用しないため、イオン化の困難な有機物、例えばエポキシ部分を含むものや、末端にアミノ基を有するものも有機基として導入することができる。また、容易かつ温和な条件下での層状粘土鉱物の合成を特徴とする特開平３−１９９１１８号公報記載のフィロ珪酸塩の製造方法に準じたプロセスを採用することにより、有機基が高温あるいは極端なｐＨにより損なわれることがない。
【００３５】
金属の無機塩、有機塩あるいはアルコキシドは、層状有機無機複合体における８面体構造層の中心原子Ｍを供給するものである。そして中心原子Ｍとなる金属と塩を形成すべき無機酸、有機酸の種類は限定されない。金属アルコキシドについても、アルコキシ基の種類は限定されない。中心原子Ｍの一部は、４面体構造層の中心原子である珪素と置換することがある。また、Ｐの無機塩、有機塩あるいはアルコキシドを用いた場合、珪素とＰが置換する。これらの置換は、天然の粘土鉱物でも見られるものである。
【００３６】
オルガノアルコキシシランと、金属（中心原子Ｍ）の無機塩、有機塩、あるいはアルコキシドを溶解または分散させる極性溶媒としては、無機極性溶媒としての水、あるいは有機極性溶媒としてのアルコール、アセトン、有機酸、無機酸等のうち１種または２種の混合溶媒が好ましく、より好ましくは、低級アルコールやアセトンのような水に可溶の有機溶媒である。
【００３７】
オルガノアルコキシシランと、金属（中心原子Ｍ）の無機塩、有機塩あるいはアルコキシドとの使用量の比率を選択することにより、２：１型あるいは１：１型の層状有機無機複合体を選択的に製造することができる。要するに、８面体構造層の中心原子Ｍとなる金属原子と、４面体構造層の中心原子Ｍ’となる珪素原子との当量比の問題である。例えば、中心原子Ｍ：中心原子Ｍ’が１：０．５〜１：１ぐらいの比率では１：１型の層状有機無機複合体が、また、中心原子Ｍ：中心原子Ｍ’が１：２〜３：４ぐらいの比率では２：１型の層状有機無機複合体が生成する。
【００３８】
なお、４面体構造においては、オルガノアルコキシシランのアルコキシ基が完全に加水分解、脱水縮合した場合、必ず一部未縮合のＳｉ−ＯＨが残存することが知られている。一方、８面体構造においては、Ｓｉと８面体構造の中心原子Ｍとの比によって、全酸素が珪素原子と結合するわけではなく、一部余剰が生じ、これが水酸基としてＭ−ＯＨの形で存在する。このような水酸基の存在は、物質構造が安定に存在するための必然性によるものである。また、水酸基の存在は、天然のフィロ珪酸塩鉱物においても確認されている。
【００３９】
層状有機無機複合体は、上記のように、完全に原料を加水分解、脱水縮合を完了することによって得られ、構造中に遊離する可能性のある水分子をほとんど持たないため、塗料組成物中で反応性の高い金属アルコキシドと共存しても、そのままでは反応せず、極めて安定な結果、貯蔵安定性が高い。
【００４０】
層状無機複合体としてはオルガノアルコキシシランとして例えば、β−アクリロキシエチルトリメトキシシラン、β−アクリロキシプロピルトリメトキシシラン、γ−アクリロキシエチルトリメトキシシラン、γ−アクリロキシプロピルトリメトキシシラン、β−アクリロキシエチルトリエトキシシラン、β−アクリロキシプロピルトリエトキシシラン、γ−アクリロキシエチルトリエトキシシラン、γ−アクリロキシプロピルトリエトキシシラン、β−メタクリロキシエチルトリメトキシシラン、β−メタクリロキシプロピルトリメトキシシラン、γ−メタクリロキシエチルトリメトキシシラン、γ−メタクリロキシプロピルトリメトキシシラン、β−メタクリロキシエチルトリエトキシシラン、β−メタクリロキシプロピルトリエトキシシラン、γ−メタクリロキシエチルトリエトキシシラン、γ−メタクリロキシプロピルトリエトキシシラン、ビニルトリメトキシシラン、ビニルトリエトキシシランを使用し、また金属塩もしくはアルコキシドとして例えば、塩化マグネシウム、塩化マグネシウム６水和物、酢酸マグネシウム、塩化アルミニウム、塩化アルミニウム６水和物、硝酸アルミニウム、硝酸アルミニウム９水和物、チタンテトラエトキシド、チタンテトライソプロポキシド、チタンテトラｎ−プロポキシド、チタンテトラブトキシドを使用して合成したアクリルＭｇ層状高分子、メタクリルＭｇ層状高分子、ビニルＭｇ層状高分子、アクリルＡｌ層状高分子、メタクリルＡｌ層状高分子、ビニルＡｌ層状高分子、アクリルチタノシリケート、メタクリルチタノシリケート、ビニルチタノシリケートなど、が好ましい。特に、中心原子ＭがＴｉである層状有機チタノシリケートを採用した場合、その塗料組成物により得られる被覆膜は、耐摩耗性に加え紫外線遮断性をもつ。
【００４１】
塗料組成物を構成するチタンアルコキシドは、チタンアルコキシドのもつアルコキシ基の大きさにもよるが、層状有機無機複合体に対して重量比で１〜５０％の割合で層状有機無機複合体と混合され塗料組成物を構成する。チタンアルコキシドの割合は、より好ましくは５〜２５％である。チタンアルコキシドが５％以下では、チタンアルコキシドによる無機部の架橋が少なくなるため、層状有機無機複合体を強固に連結することができない不具合を生じる。また、１％以下では、その不具合がより顕著となる。逆に、チタンアルコキシドが２５％以上では、チタンアルコキシドの反応、結合には脱アルコールが伴うため、チタンアルコキシドが多すぎる場合、脱アルコールによる体積減少が無視できなくなる。結果として塗膜の収縮量が大きくなり製品の反り、塗膜のひび割れ、剥離を生じる場合がある。また、５０％以上では、その不具合がより顕著となる。チタンアルコキシドとしては層状無機複合体のもつ水酸基と縮合して結合、架橋することのできるアルコキシ基を持つものであれば限定はなく例えばチタンテトラメトキシド、チタンテトラエトキシド、チタンテトライソプロポキシド、チタンテトラｎ−プロポキシド、チタンテトラｎ−ブトキシド、チタンテトライソブトキシド、チタンテトラｔ−ブトキシドなどである。好ましくはチタンテトライソプロポキシド、チタンテトラｎ−ブトキシドである。
【００４２】
また、塗料組成物は、有機溶媒および／または硬化触媒を含むものでも良い。
【００４３】
塗料組成物を構成するチタンアルコキシドは液体であるため、層状有機無機複合体と混合した際、ペースト状にすることは可能であるが、より平滑な被覆膜を得るために有機溶媒の添加を行う。有機溶媒は、層状有機無機複合体の重量の２〜１０倍程度が好ましく、より好ましくは、３〜８倍である。有機溶媒がこの範囲にないと、層状有機無機複合体の分散が困難であったり、また、塗布後の平滑な成膜が困難となる。有機溶媒としては、含水率が重量比で０．５％以下、より好ましくは水を含まず、層状有機無機複合体を良好に分散することができるものであれば特に限りはないが、１−プロパノール、２−プロパノール、ｎ−ブタノールなどのアルコール類、２−エトキシエタノール２−ブトキシエタノール、１−メトキシ−２−プロパノール、１−ブトキシ−２−プロパノールなどのアルコール誘導体、メチルエチルケトン、メチルイソブチルケトン、ジアセトンアルコール、４−ヒドロキシ−４−メチル−２−ペンタノンなどのケトン類、スチレン、２−ヒドロキシエチルアクリレート、２−ヒドロキシエチルメタクリレート、２−ヒドロキシプロピルアクリレート、２−ヒドロキシプロピルメタクリレート、テトラヒドロフルフリルアクリレートなどの単量体類、トルエン、キシレンなど一般有機溶剤類があるが、本発明においては特に１−メトキシ−２−プロパノール、１−ブトキシ−２−プロパノールなどのアルコール誘導体を用いるのが好ましい。
【００４４】
硬化触媒は、必要に応じて、硬化条件に対して適当なものを選定する。硬化触媒としては、ベンゾフェノン、ベンゾインメチルエーテル、ベンゾインエチルエーテル、ベンゾインイソプロピルエーテル、ベンゾインイソブチルエーテル、２−ヒドロキシ−２−メチル−１−フェニル−１−プロパノン　２，２−ジエトキシアセトフェノン、２，２−ジメトキシ−２−フェニルアセトフェノン、２−クロロチオキサントン、１−ヒドロキシシクロヘキシルフェニルケトン、２−メチル−１−フェニル−２−プロパノール（α，α’−ジメチル−β−フェニルエチルアルコール）、メチルフェニルグリオキシレート、エチルフェニルグリオキシレートなどのラジカル型開始剤が好ましい。
【００４５】
また、塗料組成物は、アルコキシシラン化合物を含むものでも良い。アルコキシシラン化合物の添加は、チタンアルコキシドによる無機部の架橋の反応を制御すること、また、被覆膜の可撓性の調整を目的とする。添加するアルコキシシラン化合物は、チタンアルコキシドと同量以下が好ましい。塗膜の硬化は紫外線照射により完結するが、チタンアルコキシドの反応、結合形成については紫外線の照射自体は必須でない。紫外線照射時工程では副次的に製品が加熱状態になるがこの加熱が主に反応、結合形成を促進させるものと考えられる。理想的には紫外線照射により層状有機無機複合体のもつ有機官能基が反応、結合するのと同時にチタンアルコキシドによる架橋が進むのが最も好ましいと考えられる。しかしチタンアルコキシドは比較的反応性が高く、空気中の水分により室温で容易に加水分解、脱水縮合することから実際の工程上での室温、湿度で必ずしも層状有機無機複合体とチタンアルコキシドのみから構成される塗料組成物では上記のように理想的に架橋反応させられない恐れがある。このような場合チタンアルコキシドに比べて加水分解速度の遅い４官能、もしくは３官能のアルコキシシランを遅延剤として添加することにより反応を制御する事ができる。
【００４６】
アルコキシシラン化合物としては、３官能、もしくは４官能のアルコキシシラン化合物が好ましく、より好ましくは、より好ましくはテトラメトキシシラン、テトラエトキシシランのような４官能シラン、またはβ−アクリロキシエチルトリメトキシシラン、β−アクリロキシプロピルトリメトキシシラン、γ−アクリロキシエチルトリメトキシシラン、γ−アクリロキシプロピルトリメトキシシラン、β−アクリロキシエチルトリエトキシシラン、β−アクリロキシプロピルトリエトキシシラン、γ−アクリロキシエチルトリエトキシシラン、γ−アクリロキシプロピルトリエトキシシラン、β−メタクリロキシエチルトリメトキシシラン、β−メタクリロキシプロピルトリメトキシシラン、γ−メタクリロキシエチルトリメトキシシラン、γ−メタクリロキシプロピルトリメトキシシラン、β−メタクリロキシエチルトリエトキシシラン、β−メタクリロキシプロピルトリエトキシシラン、γ−メタクリロキシエチルトリエトキシシラン、γ−メタクリロキシプロピルトリエトキシシラン、ビニルトリメトキシシラン、ビニルトリエトキシシランのようなビニル、アクリル、メタクリル基をもつ３官能シランである。可撓性付与のためにはアルキルトリアルコキシシランＣｎＨ２ｎ＋１Ｓｉ（ＯＣｍＨ２ｍ＋１）３の添加が効果的であるが、全アルコキシドの２０％以下とすることが好ましい。
【００４７】
本第２発明の耐摩耗性被覆膜の製造方法は、主として層状有機無機複合体と、層状有機無機複合体に対して重量比で１〜５０％のチタンアルコキシドとの混合物からなる塗料組成物を調製する調製工程と、塗料組成物を樹脂基材の表面に塗布する塗布工程と、塗料組成物に物理的刺激を付与し、反応させることにより塗料組成物を硬化させ、耐摩耗性被覆膜とする硬化工程と、からなる。
【００４８】
調製工程で調製する塗料組成物は、本第１発明の塗料組成物と同一である。
【００４９】
塗布工程では、調製工程で得られた塗料組成物を樹脂基材の表面に塗布する。樹脂基材は、優れた力学的性質と耐熱、耐久性をもつエンジニアリングプラスチックが望ましく、具体的には、ポリカーボネート、ポリアセタール、ポリアミド、ポリメチルメタクリレート、ポリメチルアクリレートなどである。塗料組成物を樹脂基材の表面に塗布する塗工法は幾つかあるが、フローコート法が望ましく、塗布法、スピンコート法、スプレー法、ディップコート法なども可能である。
【００５０】
硬化工程では、塗料組成物に物理的刺激を付与し、反応させることにより塗料組成物を硬化させ、耐摩耗性被覆膜とする。塗料組成物に有機溶媒を使用した場合は、室温または加熱して有機溶媒の除去を行う。その後、物理的刺激を付与し、塗料組成物を反応により硬化させる。物理的刺激は、加熱または、紫外線照射が望ましい。
【００５１】
本第３発明の耐摩耗性被覆膜は、樹脂基材の表面に塗布された、主として層状有機無機複合体とチタンアルコキシドとの混合物よりなる塗料組成物からなり、塗料組成物への物理的刺激の付与により、層状有機無機複合体の重合可能な官能基と、その層状有機無機複合体と隣接する他の層状有機無機複合体の重合可能な官能基との重合により形成される有機部の架橋と、層状有機無機複合体の４面体構造および／または８面体構造の端部の水酸基と反応し結合したチタンアルコキシドと、その層状有機無機複合体と隣接する他の層状有機無機複合体の４面体構造および／または８面体構造の端部の水酸基と反応し結合した他のチタンアルコキシドとの反応により形成される無機部の架橋と、を有する。
【００５２】
耐摩耗性被覆膜は、本第２発明の耐摩耗性被覆膜の製造方法によって得られるものである。物理的刺激を付加された塗料組成物は、層状有機無機複合体がもつ重合可能な官能基が反応し、隣接する層状有機無機複合体と架橋する。同時に、物理的刺激に付随する熱により、チタンアルコキシドが層状有機無機複合体の４面体構造および／または８面体構造の端部に存在するＭ’−ＯＨもしくはＭ−ＯＨのような水酸基と結合し、また、層状有機無機複合体と結合した状態で隣接するチタンアルコキシド同士が反応、結合することにより、架橋する。このように、重合可能な官能基による有機部の架橋と、チタンアルコキシドによる無機部の架橋とが、物理的刺激の付与により同時に起こり、層状有機無機複合体が強固に結合されるため、耐摩耗性に優れた被覆膜となる。
【００５３】
図２は、耐摩耗性被覆膜の部分構造の概略図である。物理的刺激の付与により、重合可能な官能基Ｒ’による有機部の架橋６と、チタンアルコキシドによる無機部の架橋７とが同時に形成され、層状有機無機複合体１０は互いに強固に連結されている。ここで、Ｒ”は、官能基Ｒ’の反応後を示す。
【００５４】
層状有機無機複合材料において有機部および無機部の架橋が起こる際、原子団を分離して結合する。そのため、硬化後に大きく体積が減少し硬化収縮を起こす。この際、塗料組成物に含まれる層状有機無機複合体は形状異方性をもち、塗料組成物に有機溶媒を使用し、脱溶媒を伴ってシート状に成型される場合、層状有機無機複合体は基材に平行に積み重なる傾向がある。その結果、硬化収縮は主に基材に垂直方向に起こり、硬化収縮による被覆膜のひび割れや剥離に強い。したがって、密着性の高い被覆膜となる。
【００５５】
耐摩耗性被覆膜の膜厚は、樹脂基材の種類にもよるが、１〜２０μｍが好ましい。被覆膜が厚すぎると、硬化収縮が顕著に表れるため、ひび割れや剥離を生じる可能性がある。また、被覆膜が薄すぎると、樹脂基材の種類によっては、十分な硬度が得られない。
【００５６】
【実施例】
本願発明の実施例を比較例と共に、表を用いて説明する。
【００５７】
実施例および比較例に用いる層状有機無機複合体は、以下の方法で合成した。［メタクリルチタノシリケートの合成］
３−メタクリロキシプロピルトリメトキシシラン４９．６ｇ（０．２ｍｏｌ）をテトラヒドロフラン５００ｍｌに加えて、攪拌した。ここに、チタンイソプロポキシド２８．４ｍｌを加えて、さらに攪拌した。ここに、メタノール５００ｍｌで希釈したイオン交換水１８ｇを加えた。さらに、この溶液を４０００ｍｌのイオン交換水中に滴下し、懸濁液を調製した。ロータリーエバポレーターにより、この懸濁液から有機溶媒を除去して、全体が２０００ｍｌになるまで濃縮した後、凍結真空乾燥を行い、２：１型構造のメタクリルチタノシリケートを回収した。
【００５８】
なお、３−メタクリロキシプロピルトリメトキシシランは東レシリコーン製、チタンイソプロポキシドは和光純薬製を使用した。また、メタノールは和光純薬特級を、テトラヒドロフランは有機合成用脱水品を使用した。各試薬は、特に精製せずに使用した。
［メタクリルＭｇ層状高分子の合成］
塩化マグネシウム６水和物２０．４ｇ（０．１ｍｏｌ）をメタノール１０００ｍｌに溶解後、３−メタクリロキシプロピルトリメトキシシラン４９．６ｇ（０．２ｍｏｌ）を添加した。１ｍｏｌ／ｌの水酸化ナトリウム溶液２００ｍｌにイオン交換水４０００ｍｌを混合した水溶液を瞬時に添加し、３０分攪拌した。１日放置後、吸引濾過を行い、２０００ｍｌの水で洗浄、吸引濾過し、室温で４日間真空乾燥して、２：１型構造のメタクリルＭｇ層状高分子４２．８ｇを合成した。
【００５９】
なお、塩化マグネシウム６水和物、メタノールは和光純薬特級、１ｍｏｌ／ｌの水酸化ナトリウム溶液は和光純薬精密分析用、３−メタクリロキシプロピルトリメトキシシランは東レシリコーン製を使用した。各試薬は、特に精製せずに使用した。
［アクリルＡｌ層状高分子の合成］
塩化アルミニウム６水和物１２．１ｇ（０．０５ｍｏｌ）をメタノール１００ｍｌに溶解後、３−アクリロキシプロピルトリメトキシシラン２３．４ｇ（０．０１ｍｏｌ）を添加した。２５ｗｔ％アンモニア水溶液１３．６ｇにイオン交換水１０００ｍｌを混合した水溶液を瞬時に添加し、３時間攪拌した。吸引濾過後、２０００ｍｌの水で洗浄、吸引濾過し、室温で４日間真空乾燥して、２：１型構造のアクリルＡｌ層状高分子１７．８ｇを合成した。
【００６０】
なお、塩化アルミニウム６水和物、メタノールは和光純薬特級、２５ｗｔ％アンモニア水溶液は和光純薬精密分析用、３−アクリロキシプロピルトリメトキシシランはチッソ製を使用した。各試薬は、特に精製せずに使用した。
（比較例１）
メタクリルチタノシリケート、１−メトキシ−２−プロパノール、およびα，α’−ジメチル−β−フェニルエチルアルコールを表１の比率で調製し、塗料１とした。この塗料１をフローコート法により、１００ｍｍ×１００ｍｍ×５ｍｍの透明ポリカーボネート板上に塗布し、室温で３０分乾燥後、高圧紫外線ランプで１６３５ｍＪ／ｍｍ２の紫外線照射を２回行い、塗料を硬化させた。これを被覆膜１とする。膜厚は１０μｍであった。
（比較例２）
メタクリルチタノシリケート、１−メトキシ−２−プロパノール、テトラメトキシシランおよびα，α’−ジメチル−β−フェニルエチルアルコールを表１の比率で調製し、塗料２とした。比較例１と同様な方法で塗布後、硬化させ、被覆膜２を得た。膜厚は１０μｍであった。
（実施例１）
メタクリルチタノシリケート、１−メトキシ−２−プロパノール、チタンテトライソプロポキシドおよびα，α’−ジメチル−β−フェニルエチルアルコールを表１の比率で調製し、塗料３とした。比較例１と同様な方法で塗布後、硬化させ、被覆膜３を得た。膜厚は１０μｍであった。
（比較例３）
メタクリルチタノシリケート、１−メトキシ−２−プロパノール、３−メタクリロキシプロピルトリメトキシシランおよびα，α’−ジメチル−β−フェニルエチルアルコールを表１の比率で調製し、塗料４とした。比較例１と同様な方法で塗布後、硬化させ、被覆膜４を得た。膜厚は１０μｍであった。
（実施例２）
メタクリルチタノシリケート、１−メトキシ−２−プロパノール、テトラメトキシシラン、チタンテトライソプロポキシドおよびα，α’−ジメチル−β−フェニルエチルアルコールを表１の比率で調製し、塗料５とした。比較例１と同様な方法で塗布後、硬化させ、被覆膜５を得た。膜厚は１０μｍであった。
（実施例３）
メタクリルチタノシリケート、１−メトキシ−２−プロパノール、チタンテトライソプロポキシド、３−メタクリロキシプロピルトリメトキシシランおよびα，α’−ジメチル−β−フェニルエチルアルコールを表１の比率で調製し、塗料６とした。比較例１と同様な方法で塗布後、硬化させ、被覆膜６を得た。膜厚は１０μｍであった。
（比較例４）
アクリルＡｌ層状高分子、１−メトキシ−２−プロパノール、およびα，α’−ジメチル−β−フェニルエチルアルコールを表１の比率で調製し、塗料７とした。比較例１と同様な方法で塗布後、硬化させ、被覆膜７を得た。膜厚は１０μｍであった。
（実施例４）
アクリルＡｌ層状高分子、１−メトキシ−２−プロパノール、テトラメトキシシラン、チタンテトライソプロポキシドおよびα，α’−ジメチル−β−フェニルエチルアルコールを表１の比率で調製し、塗料８とした。比較例１と同様な方法で塗布後、硬化させ、被覆膜８を得た。膜厚は１０μｍであった。
（比較例５）
メタクリルＭｇ層状高分子、１−メトキシ−２−プロパノール、およびα，α’−ジメチル−β−フェニルエチルアルコールを表１の比率で調製し、塗料９とした。比較例１と同様な方法で塗布後、硬化させ、被覆膜９を得た。膜厚は１０μｍであった。
（実施例５）
メタクリルＭｇ層状高分子、１−メトキシ−２−プロパノール、テトラメトキシシラン、チタンテトライソプロポキシドおよびα，α’−ジメチル−β−フェニルエチルアルコールを表１の比率で調製し、塗料１０とした。比較例１と同様な方法で塗布後、硬化させ、被覆膜１０を得た。膜厚は１０μｍであった。
【００６１】
【表１】
2004067827.tif 000003
【００６２】
［評価］
自動車規格　ＪＡＳＯ　Ｍ　３３０「自動車用硬質プラスチックグレージング材」中の７．７耐摩耗性試験に基づき、被覆膜１〜１０の表面硬度を測定した。ただし、（４）手順の（４．６）において、「供試体を摩耗試験機の回転テーブル上に車外側が摩耗面となるように設置し、各摩耗ホイールに４．９０Ｎ｛５００ｇｆ｝の荷重をかけて、供試体を１００回転させ摩耗させる。」とあるが、供試体回転数は２００回転とした。なお、テーバ摩耗試験機、ヘイズメータは、スガ試験機製を使用した。耐摩耗試験結果を表２に示す。
【００６３】
【表２】
2004067827.tif 000004
【００６４】
メタクリルチタノシリケートにチタンアルコキシドを添加した塗料３，５，６を硬化した被覆膜３，５，６（実施例１〜３）は、チタンアルコキシドが添加されていない塗料１を硬化した被覆膜１（比較例１）、チタンアルコキシドではなくアルコキシシラン化合物が添加されている塗料２，４を硬化した被覆膜２，４（比較例２，３）にくらべて、摩耗による曇価増加分ΔＨは小さく、被覆膜３，５，６は高い硬度を示すことが確認できた。また、被覆膜１〜６の中で、最も小さい値の曇価増加分ΔＨを示したのは、メタクリルチタノシリケートにテトラメトキシシランとチタンテトライソプロポキシドを添加した塗料５を硬化した被覆膜５（実施例２）であった。
【００６５】
さらに、層状有機無機複合体として、メタクリルチタノシリケートではなくアクリルＡｌ層状高分子、メタクリルＭｇ層状高分子を用い、テトラメトキシシランとチタンテトライソプロポキシド添加した場合と添加しなかった場合について表面硬度を測定した。テトラメトキシシランとチタンテトライソプロポキシド添加した塗料８，１０を硬化した被覆膜８，１０（実施例４，５）は、層状有機無機複合体のみである塗料７，９を硬化した被覆膜７，９（比較例４，５）にくらべて、摩耗による曇価増加分ΔＨは小さく、被覆膜８，１０は高い硬度を示すことが確認できた。
【００６６】
また、メタクリルチタノシリケートおよびメタクリルＭｇ層状高分子は、塗料組成物の調製から３ヶ月後、６ヶ月後に、溶媒からの粒子分沈降は見られなかった。そして、調製から３ヶ月、６ヶ月経過した塗料組成物を用いて平滑膜が作成できることも確認できた。
【００６７】
【発明の効果】
本第１発明の塗料組成物は、主として、層状有機無機複合体とチタンアルコキシドとの混合物からなり、両者は共存していてもそのままでは反応しないため、極めて安定で、貯蔵安定性が高い。
【００６８】
本第２発明の耐摩耗性被覆膜の製造方法によって得られる、本第３発明の耐摩耗性被覆膜は、被覆膜の剥離、ひび割れに強く、密着性が高い。また、重合可能な官能基による有機部の架橋と、チタンアルコキシドによる無機部の架橋とが、物理的刺激の付与により同時に起こり、層状有機無機複合体が強固に結合されるため、耐摩耗性に優れる。
【図面の簡単な説明】
【図１】層状有機無機複合体の部分構造の一例を示す。
【図２】耐摩耗性被覆膜の部分構造の概略図である。
【符号の説明】
Ｍ’…中心原子Ｍ’
Ｍ…中心原子Ｍ
Ｏ…酸素原子
Ｒ’…官能基
Ｒ”…反応後の官能基Ｒ’
１…８面体構造層
２…４面体構造層
３…有機基Ｒ
６…層状有機無機複合体がもつ官能基Ｒ’の反応による有機部の架橋
７…チタンアルコキシドから形成される無機部の架橋
１０…層状有機無機複合体
【図１】
2004067827.tif 000005
【図２】
2004067827.tif 000006